(57)【要約】【課題】本発明は、無電解メッキにより形成された電極の剥離を防止した圧電デバイス及び圧電デバイスの製造方法を提供する。【解決手段】圧電デバイス（１００）は、表面実装型の圧電デバイスであって、所定の振動数で振動する振動部（１３４）を含む圧電振動片（１３０）と、一方の主面にスパッタ又は真空蒸着で形成される金属膜（１５１）及び金属膜の表面に形成される無電解メッキ膜（１５３）からなり圧電デバイスを実装する一対の実装端子（１２４）が形成され他方の主面に圧電振動片が載置されるベース板（１２０）と、一方の主面には金属膜及び金属膜の表面には無電解メッキにより形成される無電解メッキ膜が形成され他方の主面で振動部を密封するリッド板（１１０）と、を備える。ベース板の一方の主面に形成される無電解メッキ膜と、リッド板の一方の主面に形成される無電解メッキ膜とは、互いに同じ形状、同じ面積に形成される。【選択図】図２
2013229645.tif 000002
【特許請求の範囲】
【請求項１】
表面実装型の圧電デバイスであって、
所定の振動数で振動する振動部を含む圧電振動片と、
一方の主面に、スパッタ又は真空蒸着で形成される金属膜及び前記金属膜の表面に形成される無電解メッキ膜からなり前記圧電デバイスを実装する一対の実装端子が形成され、他方の主面に前記圧電振動片が載置されるベース板と、
一方の主面には金属膜及び前記金属膜の表面には無電解メッキにより形成される無電解メッキ膜が形成され、他方の主面で前記振動部を密封するリッド板と、を備え、
前記ベース板の前記一方の主面に形成される前記無電解メッキ膜と、前記リッド板の一方の主面に形成される前記無電解メッキ膜とが、互いに同じ形状、同じ面積に形成される圧電デバイス。
【請求項２】
前記圧電振動片は、前記振動部と、前記振動部を囲む枠部と、前記振動部と前記枠部とを連結する連結部と、を有し、
前記ベース板と前記リッド板とは前記枠部を介して接合される請求項１に記載の圧電デバイス。
【請求項３】
前記金属膜は、クロム層と、前記クロム層の表面に形成されるニッケルタングステン層と、前記ニッケルタングステン層の表面に形成される金層と、により構成されている請求項１又は請求項２に記載の圧電デバイス。
【請求項４】
前記金属膜は、クロム層と、前記クロム層の表面に形成されるプラチナ層と、前記プラチナ層の表面に形成される金層と、により構成されている請求項１又は請求項２に記載の圧電デバイス。
【請求項５】
前記一対の実装端子は、前記金属膜が２層に形成され、さらにその表面に前記無電解メッキ膜が形成されている請求項３又は請求項４に記載の圧電デバイス。
【請求項６】
前記無電解メッキ膜はニッケル層を含み、前記ニッケル層の膜厚が１〜３μｍである請求項１から請求項５のいずれか一項に記載の圧電デバイス。
【請求項７】
前記無電解メッキ膜は、前記ニッケル層の表面に金層が形成される請求項６に記載の圧電デバイス。
【請求項８】
表面実装型の圧電デバイスの製造方法であって、
所定の振動数で振動する振動部を含む複数の圧電振動片を用意する工程と、
複数のベース板を有するベースウエハを用意する工程と、
前記ベースウエハの一方の主面に、スパッタ又は真空蒸着で形成される金属膜を形成するベース用金属膜形成工程と、
複数のリッド板を有するリッドウエハを用意する工程と、
前記ベースウエハの他方の主面に前記複数の圧電振動片を載置する載置工程と、
前記リッドウエハの他方の主面を、前記振動部が密封されるように前記ベースウエハの他方の主面に接合する接合工程と、
前記リッドウエハを用意する工程の後であり前記載置工程の前、又は前記接合工程の後に、前記リッドウエハの一方の主面に金属膜を形成するリッド用金属膜形成工程と、
前記ベースウエハの前記金属膜及び前記リッドウエハの前記金属膜に無電解メッキをかける無電解メッキ工程と、を備え、
前記リッドウエハに形成された無電解メッキ膜は、前記ベースウエハの無電解メッキ膜と同じ形状、同じ面積である圧電デバイスの製造方法。
【請求項９】
表面実装型の圧電デバイスの製造方法であって、
所定の振動数で振動する振動部と、前記振動部を囲む枠部と、前記振動部と前記枠部とを連結する連結部と、を含む複数の圧電振動片を有する圧電ウエハを用意する工程と、
複数のベース板を有するベースウエハを用意する工程と、
前記ベースウエハの一方の主面に、スパッタ又は真空蒸着で形成される金属膜を形成するベース用金属膜形成工程と、
複数のリッド板を有するリッドウエハを用意する工程と、
前記各ベース板の他方の主面に前記圧電振動片がそれぞれ載置されるように、前記ベースウエハと前記圧電ウエハとを接合する載置工程と、
前記リッドウエハの他方の主面を、前記振動部が密封されるように前記圧電ウエハの他方の主面に接合する接合工程と、
前記リッドウエハを用意する工程の後であり前記載置工程の前、又は前記接合工程の後に、前記リッドウエハの一方の主面に金属膜を形成するリッド用金属膜形成工程と、
前記ベースウエハの一方の主面に形成される前記金属膜及び前記リッドウエハの前記金属膜に無電解メッキをかける無電解メッキ工程と、を備え、
前記リッドウエハに形成された無電解メッキ膜は、前記ベースウエハの無電解メッキ膜と同じ形状、同じ面積である圧電デバイスの製造方法。
【請求項１０】
前記金属膜は、クロム層と、前記クロム層の表面に形成されるニッケルタングステン層と、前記ニッケルタングステン層の表面に形成される金層と、により構成されている請求項８又は請求項９に記載の圧電デバイスの製造方法。
【請求項１１】
前記金属膜は、クロム層と、前記クロム層の表面に形成されるプラチナ層と、前記プラチナ層の表面に形成される金層と、により構成されている請求項８又は請求項９に記載の圧電デバイスの製造方法。
【請求項１２】
前記接合工程の後であり、前記無電解メッキ工程の前に、前記ベースウエハの他方の主面に再び前記金属膜を形成する工程を有する請求項８から請求項１１のいずれか一項に記載の圧電デバイスの製造方法。
【請求項１３】
前記無電解メッキ膜はニッケル層を含み、前記ニッケル層は５〜１５μｍ／ｈoｕｒの成膜レートにより形成される請求項８ら請求項１２のいずれか一項に記載の圧電デバイスの製造方法。
【請求項１４】
前記無電解メッキ膜の前記ニッケル層の膜厚が１〜３μｍに形成される請求項１３に記載の圧電デバイスの製造方法。
【発明の詳細な説明】
【技術分野】
【０００１】
本発明は、無電解メッキにより形成された電極を有する圧電デバイス及び圧電デバイスの製造方法に関する。
【背景技術】
【０００２】
所定の振動数で振動する圧電振動片を備える表面実装型の圧電デバイスが知られている。圧電デバイスの表面には電極として実装端子が形成され、圧電デバイスはこの実装端子を介してプリント基板等に実装される。実装端子は圧電デバイスの表面に形成されるため、ハンダによる加熱等により実装端子が剥離し、又は実装端子が損傷を受ける場合がある。そのため圧電デバイスでは、実装端子にメッキ等による厚膜が形成されて導通が確保される。また、メッキによる厚膜はハンダによる実装端子の金属が吸収されることを防止のバリア層としても形成される。
【０００３】
例えば、特許文献１では実装端子が導電性ペースト及び導電性ペーストの表面に形成されるメッキ層により形成される旨が記載されている。
【先行技術文献】
【特許文献】
【０００４】
【特許文献１】特開２０００−２５２３７５号公報
【発明の概要】
【発明が解決しようとする課題】
【０００５】
しかし、メッキ層は厚く形成されるために、メッキ層が圧電デバイスに応力を発生する場合がある。圧電デバイスに発生する応力は圧電デバイスを歪ませて、メッキ層、又はメッキ層を含む実装端子を剥離させることが問題となっている。このような剥離は、ウエハに複数の圧電デバイスを形成してウエハを切断することにより個々の圧電デバイスを形成する圧電デバイスの製造方法において特に発生する。ウエハの切断時には圧電デバイスに発生する応力が変化するため圧電デバイスの歪みが大きくなるためである。
【０００６】
本発明は、無電解メッキにより形成された電極の剥離を防止した圧電デバイス及び圧電デバイスの製造方法を提供することを目的とする。
【課題を解決するための手段】
【０００７】
第１観点の圧電デバイスは、表面実装型の圧電デバイスであって、所定の振動数で振動する振動部を含む圧電振動片と、一方の主面にスパッタ又は真空蒸着で形成される金属膜及び金属膜の表面に形成される無電解メッキ膜からなり圧電デバイスを実装する一対の実装端子が形成され他方の主面に圧電振動片が載置されるベース板と、一方の主面には金属膜及び金属膜の表面には無電解メッキにより形成される無電解メッキ膜が形成され他方の主面で振動部を密封するリッド板と、を備える。ベース板の一方の主面に形成される無電解メッキ膜と、リッド板の一方の主面に形成される無電解メッキ膜とは、互いに同じ形状、同じ面積に形成される。
【０００８】
第２観点の圧電デバイスは、第１観点において、圧電振動片が、振動部と、振動部を囲む枠部と、振動部と枠部とを連結する連結部と、を有し、ベース板とリッド板とが枠部を介して接合される。
【０００９】
第３観点の圧電デバイスは、第１観点又は第２観点において、金属膜が、クロム層と、クロム層の表面に形成されるニッケルタングステン層と、ニッケルタングステン層の表面に形成される金層と、により構成されている。
【００１０】
第４観点の圧電デバイスは、第１観点又は第２観点において、金属膜が、クロム層と、クロム層の表面に形成されるプラチナ層と、プラチナ層の表面に形成される金層と、により構成されている。
【００１１】
第５観点の圧電デバイスは、第３観点又は第４観点において、一対の実装端子の金属膜が２層に形成され、さらにその表面に無電解メッキ膜が形成されている。
【００１２】
第６観点の圧電デバイスは、第１観点又は第５観点において、無電解メッキ膜はニッケル層を含み、ニッケル層の膜厚が１〜３μｍである。
【００１３】
第７観点の圧電デバイスは、第６観点において、無電解メッキ膜のニッケル層の表面に金層が形成される。
【００１４】
第８観点の表面実装型の圧電デバイスの製造方法は、所定の振動数で振動する振動部を含む複数の圧電振動片を用意する工程と、複数のベース板を有するベースウエハを用意する工程と、ベースウエハの一方の主面にスパッタ又は真空蒸着で形成される金属膜を形成するベース用金属膜形成工程と、複数のリッド板を有するリッドウエハを用意する工程と、ベースウエハの他方の主面に複数の圧電振動片を載置する載置工程と、リッドウエハの他方の主面を振動部が密封されるようにベースウエハの他方の主面に接合する接合工程と、リッドウエハを用意する工程の後であり載置工程の前、又は接合工程の後に、リッドウエハの一方の主面に金属膜を形成するリッド用金属膜形成工程と、ベースウエハの金属膜及びリッドウエハの金属膜に無電解メッキをかける無電解メッキ工程と、を備え、リッドウエハに形成された無電解メッキ膜は、ベースウエハの無電解メッキ膜と同じ形状、同じ面積である。
【００１５】
第９観点の表面実装型の圧電デバイスの製造方法は、所定の振動数で振動する振動部と、振動部を囲む枠部と、振動部と枠部とを連結する連結部と、を含む複数の圧電振動片を有する圧電ウエハを用意する工程と、複数のベース板を有するベースウエハを用意する工程と、ベースウエハの一方の主面に、スパッタ又は真空蒸着で形成される金属膜を形成するベース用金属膜形成工程と、複数のリッド板を有するリッドウエハを用意する工程と、各ベース板の他方の主面に圧電振動片がそれぞれ載置されるようにベースウエハと圧電ウエハとを接合する載置工程と、リッドウエハの他方の主面を振動部が密封されるように圧電ウエハの他方の主面に接合する接合工程と、リッドウエハを用意する工程の後であり載置工程の前、又は接合工程の後に、リッドウエハの一方の主面に金属膜を形成するリッド用金属膜形成工程と、ベースウエハの一方の主面に形成される金属膜及びリッドウエハの金属膜に無電解メッキをかける無電解メッキ工程と、を備え、リッドウエハに形成された無電解メッキ膜は、ベースウエハの無電解メッキ膜と同じ形状、同じ面積である。
【００１６】
第１０観点の表面実装型の圧電デバイスの製造方法は、第８観点及び第９観点において、金属膜が、クロム層と、クロム層の表面に形成されるニッケルタングステン層と、ニッケルタングステン層の表面に形成される金層と、により構成されている。
【００１７】
第１１観点の表面実装型の圧電デバイスの製造方法は、第８観点及び第９観点において、金属膜が、クロム層と、クロム層の表面に形成されるプラチナ層と、プラチナ層の表面に形成される金層と、により構成されている。
【００１８】
第１２観点の表面実装型の圧電デバイスの製造方法は、第８観点及び第１１観点において、接合工程の後であり、無電解メッキ工程の前に、ベースウエハの他方の主面に再び金属膜を形成する工程を有する。
【００１９】
第１３観点の表面実装型の圧電デバイスの製造方法は、第８観点及び第１２観点において、無電解メッキ膜がニッケル層を含み、ニッケル層が５〜１５μｍ／ｈoｕｒの成膜レートにより形成される。
【００２０】
第１４観点の表面実装型の圧電デバイスの製造方法は、第１３観点において、無電解メッキ膜のニッケル層の膜厚が１〜３μｍに形成される。
【発明の効果】
【００２１】
本発明の圧電デバイス及び圧電デバイスの製造方法によれば、無電解メッキにより形成された電極の剥離を防ぐことができる。
【図面の簡単な説明】
【００２２】
【図１】圧電デバイス１００の分解斜視図である。
【図２】（ａ）は、図１のＡ−Ａ断面図である。  （ｂ）は、図２（ａ）の点線１６１の拡大図である。  （ｃ）は、図２（ａ）の点線１６２の拡大図である。
【図３】（ａ）は、ベース板１２０の−Ｙ’軸側の面の平面図である。  （ｂ）は、リッド板１１０の＋Ｙ’軸側の面の平面図である。
【図４】圧電デバイス１００の製造方法が示されたフローチャートである。
【図５】（ａ）は、ベースウエハＷ１２０の＋Ｙ’軸側の面の平面図である。  （ｂ）は、ベースウエハＷ１２０の−Ｙ’軸側の面の平面図である。
【図６】リッドウエハＷ１１０の＋Ｙ’軸側の面の平面図である。
【図７】（ａ）は、圧電振動片１３０が載置されたベースウエハＷ１２０の部分断面図である。  （ｂ）は、リッドウエハＷ１１０、圧電振動片１３０、及びベースウエハＷ１２０の部分断面図である。  （ｃ）は、無電解メッキ膜１５３が形成されたリッドウエハＷ１１０、圧電振動片１３０、及び無電解メッキ膜１５３が形成されたベースウエハＷ１２０の部分断面図である。
【図８】無電解メッキ膜１５３のニッケル（Ｎｉ）層の厚さＴＮ及び無電解メッキ膜１５３の剥離率との関係が示されたグラフである。
【図９】圧電デバイス２００の分解斜視図である。
【図１０】（ａ）は、図９のＢ−Ｂ断面図である。  （ｂ）は、図１０（ａ）の点線１６３の拡大図である。  （ｃ）は、図１０（ａ）の点線１６４の拡大図である。
【図１１】圧電デバイス２００の製造方法が示されたフローチャートである。
【図１２】（ａ）は、圧電ウエハ、リッドウエハ、及びベースウエハの部分断面図である。  （ｂ）は、圧電ウエハ及び第２金属膜が形成されたリッドウエハ、ベースウエハの部分断面図である。  （ｃ）は、圧電ウエハ及び無電解メッキ膜が形成されたリッドウエハ、ベースウエハの部分断面図である。
【発明を実施するための形態】
【００２３】
以下、本発明の好適な実施の形態を図面に基づいて詳細に説明する。なお、本発明の範囲は以下の説明において特に本発明を限定する旨の記載がない限り、これらの形態に限られるものではない。
【００２４】
（第１実施形態）
＜圧電デバイス１００の構成＞
図１は、圧電デバイス１００の分解斜視図である。圧電デバイス１００は、リッド板１１０と、ベース板１２０と、圧電振動片１３０と、により構成されている。圧電振動片１３０には例えばＡＴカットの水晶振動片が用いられる。ＡＴカットの水晶振動片は、主面（ＹＺ面）が結晶軸（ＸＹＺ）のＹ軸に対して、Ｘ軸を中心としてＺ軸からＹ軸方向に３５度１５分傾斜されている。以下の説明では、ＡＴカットの水晶振動片の軸方向を基準とし、傾斜された新たな軸をＹ’軸及びＺ’軸として用いる。すなわち、圧電デバイス１００においては圧電デバイス１００の長辺方向をＸ軸方向、圧電デバイス１００の高さ方向をＹ’軸方向、Ｘ及びＹ’軸方向に垂直な方向をＺ’軸方向として説明する。
【００２５】
圧電振動片１３０は、所定の振動数で振動し、矩形形状に形成される振動部１３４と、振動部１３４の＋Ｙ’軸側及び−Ｙ’軸側の面に形成された励振電極１３１と、各励振電極１３１から−Ｘ軸側に引き出された引出電極１３２と、を有している。振動部１３４の＋Ｙ’軸側の面に形成されている励振電極１３１から引き出される引出電極１３２は、励振電極１３１から−Ｘ軸側に引き出され、さらに振動部１３４の＋Ｚ’軸側の側面を介して振動部１３４の−Ｙ’軸側の面にまで引き出されている。振動部１３４の−Ｙ’軸側の面に形成されている励振電極１３１から引き出される引出電極１３２は、励振電極１３１から−Ｘ軸側に引き出され、振動部１３４の−Ｘ軸側の−Ｚ’軸側の角にまで形成されている。
【００２６】
ベース板１２０は、水晶又はガラス等を基材とし、この基材の表面に電極が形成されている。ベース板１２０には、＋Ｙ’軸側の面の周囲に封止材１４２（図２参照）を介してリッド板１１０に接合される接合面１２２が形成されている。また、ベース板１２０の＋Ｙ’軸側の面の中央には、接合面１２２から−Ｙ’軸方向に凹んだ凹部１２１が形成されている。凹部１２１には一対の接続電極１２３が形成されており、各接続電極１２３は導電性接着剤１４１（図２参照）を介して圧電振動片１３０の引出電極１３２に電気的に接続される。ベース板１２０の−Ｙ’軸側の面には、圧電デバイス１００をプリント基板等へ実装するための実装端子１２４が形成されている。また、ベース板１２０の側面の四隅には、ベース板１２０の内側に凹んだキャスタレーション１２６が形成されており、キャスタレーション１２６の側面には側面電極１２５が形成されている。実装端子１２４は側面電極１２５を介して接続電極１２３に電気的に接続されている。
【００２７】
リッド板１１０は、−Ｙ’軸側の面に＋Ｙ’軸方向に凹んだ凹部１１１が形成されている。また、凹部１１１を囲むように接合面１１２が形成されている。接合面１１２は封止材１４２（図２参照）を介してベース板１２０の接合面１２２に接合される。また、リッド板１１０の＋Ｙ’軸側の面には、リッド膜１１３が形成されている。
【００２８】
図２（ａ）は、図１のＡ−Ａ断面図である。ベース板１２０の接合面１２２とリッド板１１０の接合面１１２とが封止材１４２を介して接合されることにより、圧電デバイス１００内には密閉されたキャビティ１０１が形成される。圧電振動片１３０はキャビティ１０１内に配置されており、引出電極１３２が導電性接着剤１４１を介してベース板１２０の接続電極１２３に電気的に接合されている。これにより、励振電極１３１は実装端子１２４に電気的に接続される。
【００２９】
実装端子１２４は、ベース板１２０の基材の−Ｙ’軸側の面の表面に形成される第１金属膜１５１、及び第１金属膜１５１の表面に形成される無電解メッキ膜１５３により形成されている。また、リッド板１１０の＋Ｙ’軸側の面に形成されるリッド膜１１３は、リッド板１１０の基材の＋Ｙ’軸側の面の表面に形成される第１金属膜１５１、及び第１金属膜１５１の表面に形成される無電解メッキ膜１５３により形成されている。
【００３０】
図２（ｂ）は、図２（ａ）の点線１６１の拡大図である。図２（ｂ）では、実装端子１２４の拡大断面図が示されている。第１金属膜１５１は、第１層１５１ａ、第２層１５１ｂ、及び第３層１５１ｃの３つの層により形成されている。第１層１５１ａはベース板１２０の基材の表面に形成される層であり、クロム（Ｃｒ）により形成される。クロム（Ｃｒ）はベース板１２０の基材である水晶及びガラス等に良く密着するため第１層１５１ａの素材として用いられる。また、金属膜１５１の表面に形成される第３層１５１ｃは、金（Ａｕ）により形成される。クロム（Ｃｒ）は水晶及びガラスなどには良く密着するが、ハンダ等にはなじまないため、第１金属膜１５１の表面はハンダ等に良くなじむ金（Ａｕ）で覆われる。さらに、第１金属膜１５１では、第１層１５１ａと第３層１５１ｃとの間に第２層１５１ｂが形成される。第１層１５１ａを構成するクロム（Ｃｒ）は、製造工程中に熱などがかかった場合に他の層に拡散し、クロム（Ｃｒ）とベース板１２０との密着が弱くなる。また、クロム（Ｃｒ）が第１金属膜１５１の表面に拡散した場合には、クロム（Ｃｒ）が酸化して無電解メッキ膜１５３等の成膜が困難になる。このようなクロム（Ｃｒ）の拡散を防ぐために第２層１５１ｂを設け、クロム（Ｃｒ）が金（Ａｕ）層に拡散することが防がれている。
【００３１】
第２層１５１ｂは、例えばニッケルタングステン（Ｎｉ―Ｗ）により形成することができる。また第２層１５１ｂは、プラチナ（白金、Ｐｔ）により形成してもよい。例えば、プラチナ（Ｐｔ）が用いられる場合は、第１層１５１ａを３００〜５００Å、第２層１５１ｂを１０００〜２０００Å、第３層１５１ｃを１０００〜２０００Åに形成する。無電解メッキ膜１５３を含む電極は、無電解メッキ膜１５３を含まない電極よりも、無電解メッキ膜１５３により生じる応力によりベース板１２０に歪みが生じるため剥離しやすくなる。第１金属膜１５１では第２層１５１ｂが設けられることによりクロム（Ｃｒ）の拡散が防がれており、第１金属膜１５１とベース板１２０の基材との密着が強く保持される。そのため、第１金属膜１５１の剥離を防ぐことができる。
【００３２】
無電解メッキ膜１５３は、第１金属膜１５１の表面に形成される第１層１５３ａと、第１層１５３ａの表面に形成される第２層１５３ｂとにより形成される。第１層１５３ａはニッケル（Ｎｉ）の層であり、その厚さＴＮは１〜３μｍに形成される。また、実装端子１２４とハンダ等との接続を確実に行うために、第１層１５３ａの表面に金（Ａｕ）により第２層１５３ｂが形成される。
【００３３】
図２（ｃ）は、図２（ａ）の点線１６２の拡大図である。図２（ｃ）では、リッド膜１１３の拡大断面図が示されている。リッド膜１１３は、リッド板１１０の基材の＋Ｙ’軸側の面に形成される第１金属膜１５１、及び第１金属膜１５１の表面に形成される無電解メッキ膜１５３により形成される。リッド膜１１３を形成する第１金属膜１５１及び無電解メッキ膜１５３は、図２（ｂ）に示された実装端子１２４の第１金属膜１５１及び無電解メッキ膜１５３と同一の構成で形成される。また、ベース板１２０の第１層１５３ａの厚さＴＮと、リッド板１１０の第１層１５３ａの厚さＴＮとは同じに形成される。
【００３４】
図３（ａ）は、ベース板１２０の−Ｙ’軸側の面の平面図である。ベース板１２０の−Ｙ’軸側の面には、一対の実装端子１２４がベース板１２０の＋Ｘ軸側及び−Ｘ軸側に形成されている。各実装端子１２４は、Ｘ軸方向の長さが長さＢＸ、Ｚ’軸方向の長さが長さＢＺに形成されている。
【００３５】
図３（ｂ）は、リッド板１１０の＋Ｙ’軸側の面の平面図である。リッド板１１０の＋Ｙ’軸側の面には、一対のリッド膜１１３がリッド板１１０の＋Ｘ軸側及び−Ｘ軸側に形成されている。各リッド膜１１３は、Ｘ軸方向の長さが長さＲＸ、Ｚ’軸方向の長さが長さＲＺに形成されている。
【００３６】
ベース板１２０に形成される実装端子１２４と、リッド板１１０に形成されるリッド膜１１３とはＸ軸方向の長さ及びＺ’軸方向の長さが等しく形成される。すなわち、長さＢＸと長さＲＸとが等しく、長さＢＺと長さＲＺとが等しい。そのため、実装端子１２４の形状及び面積は、リッド膜１１３と同一とみなすことができる。
【００３７】
＜圧電デバイス１００の製造方法＞
図４は、圧電デバイス１００の製造方法が示されたフローチャートである。以下、図４のフローチャートに従って、圧電デバイス１００の製造方法について説明する。
【００３８】
ステップＳ１０１では、複数の圧電振動片１３０が用意される。ステップＳ１０１では、まず圧電材により形成された圧電ウエハに複数の圧電振動片１３０の外形がエッチング等により形成される。さらに各圧電振動片１３０にスパッタ又は真空蒸着等により励振電極１３１及び引出電極１３２が形成される。複数の圧電振動片１３０は、圧電振動片１３０が切り離されると圧電ウエハから折り取られることにより用意される。
【００３９】
ステップＳ２０１では、ベースウエハＷ１２０が用意される。ベースウエハＷ１２０には複数のベース板１２０が形成される。ベースウエハＷ１２０は水晶又はガラス等を基材としており、ベースウエハＷ１２０にはエッチングにより凹部１２１及びウエハが切断されてキャスタレーション１２６となる貫通孔１７２（図５（ａ）参照）が形成される。
【００４０】
ステップＳ２０２では、ベースウエハＷ１２０に第１金属膜１５１が形成される。ステップＳ２０２はベース用金属膜形成工程である。ベースウエハＷ１２０に形成される第１金属膜１５１は、図２（ｂ）に示されるように、第１層１５１ａを構成するクロム（Ｃｒ）、第２層１５１ｂを構成するニッケルタングステン（Ｎｉ−Ｗ）、及び第３層１５１ｃを構成する金（Ａｕ）により形成される。これらの層は、スパッタ又は真空蒸着により形成される。ステップＳ２０２では、第１金属膜１５１が形成されることにより、各ベース板１２０に接続電極１２３、側面電極１２５の一部、及び実装端子１２４の一部が形成される。
【００４１】
図５（ａ）は、ベースウエハＷ１２０の＋Ｙ’軸側の面の平面図である。図５（ａ）に示されたベースウエハＷ１２０には、第１金属膜１５１が形成されている。ベースウエハＷ１２０には複数のベース板１２０が形成されており、各ベース板１２０はＸ軸方向及びＺ’軸方向に並んで形成されている。また、図５（ａ）では、互いに隣接したベース板１２０の境界にスクライブライン１７１が示されている。スクライブライン１７１は後述されるステップＳ４０４でウエハが切断される位置を示す線である。Ｘ軸方向に伸びるスクライブライン１７１と、Ｚ’軸方向に伸びるスクライブライン１７１とが交差する位置には、ベースウエハＷ１２０をＹ’軸方向に貫通する貫通孔１７２が形成されている。貫通孔１７２は、後述されるステップＳ４０４でウエハが切断された後にキャスタレーション１２６となる。また、各ベース板１２０の＋Ｙ’軸側の面には凹部１２１が形成されており、各ベース板１２０の＋Ｙ’軸側の面には接続電極１２３が形成されている。
【００４２】
図５（ｂ）は、ベースウエハＷ１２０の−Ｙ’軸側の面の平面図である。ベースウエハＷ１２０の−Ｙ’軸側の面には、実装端子１２４の一部となる第１金属膜１５１が形成されている。第１金属膜１５１は貫通孔１７２に形成される側面電極１２５を介して接続電極１２３に電気的に接続される。第１金属膜１５１は、ベースウエハＷ１２０のＺ’軸方向に伸びるように形成されている。
【００４３】
図４に戻って、ステップＳ３０１では、リッドウエハＷ１１０が用意される。リッドウエハＷ１１０には、複数のリッド板１１０が形成される。各リッド板１１０の−Ｙ’軸側の面には凹部１１１が形成される。
【００４４】
ステップＳ３０２では、リッドウエハＷ１１０に第１金属膜１５１が形成される。ステップＳ３０２は、リッド用金属膜形成工程である。リッドウエハＷ１１０に形成される第１金属膜１５１は、図２（ｃ）に示されるように、第１層１５１ａを構成するクロム（Ｃｒ）、第２層１５１ｂを構成するニッケルタングステン（Ｎｉ−Ｗ）、及び第３層１５１ｃを構成する金（Ａｕ）により形成される。これらの層は、スパッタ又は真空蒸着により形成される。ステップＳ３０２では、第１金属膜１５１が形成されることにより、各ベース板１２０にリッド膜１５１の一部が形成される。
【００４５】
図６は、リッドウエハＷ１１０の＋Ｙ’軸側の面の平面図である。リッドウエハＷ１１０には複数のリッド板１１０が形成され、各リッド板１１０の−Ｙ’軸側の面には凹部１１１及び接合面１１２が形成される（図１参照）。図６では、隣接する各リッド板１１０の間が二点鎖線で示されており、この二点鎖線はスクライブライン１７１となる。また、各リッド板１１０の＋Ｙ’軸側の面にはリッド膜１１３の一部となる第１金属膜１５１が形成されている。リッドウエハＷ１１０に形成される第１金属膜１５１は、ベースウエハＷ１２０に形成される第１金属膜１５１と同じくＺ’軸方向に伸びるように形成されている。
【００４６】
ステップＳ４０１では、ベースウエハＷ１２０に圧電振動片１３０が載置される。ステップＳ４０１は載置工程である。圧電振動片１３０は、ベースウエハＷ１２０の各凹部１２１に導電性接着剤１４１により載置される。
【００４７】
図７（ａ）は、圧電振動片１３０が載置されたベースウエハＷ１２０の部分断面図である。図７（ａ）は、図１のＡ−Ａ断面に相当する断面を含む断面図が示されている。引出電極１３２と接続電極１２３とを導電性接着剤１４１を介して電気的に接続することにより、圧電振動片１３０がベースウエハＷ１２０の凹部１２１に載置される。また、これにより励振電極１３１とベースウエハＷ１２０の−Ｙ’軸側の面に形成される第１金属膜１５１とが電気的に接続される。
【００４８】
ステップＳ４０２では、ベースウエハＷ１２０とリッドウエハＷ１１０とが接合される。ステップＳ４０２は、接合工程である。ベースウエハＷ１２０とリッドウエハＷ１１０とは、ベースウエハＷ１２０の接合面１２２又はリッドウエハＷ１１０の接合面１１２に封止材１４２（図２参照）が塗布された後に、ベースウエハＷ１２０の接合面１２２とリッドウエハＷ１１０の接合面１１２とが封止材１４２を挟んで互いに向かい合うように接合される。
【００４９】
図７（ｂ）は、リッドウエハＷ１１０、圧電振動片１３０、及びベースウエハＷ１２０の部分断面図である。図７（ｂ）では、図７（ａ）と同様の断面を含む断面図が示されている。リッドウエハＷ１１０とベースウエハＷ１２０とが封止材１４２を介して接合されることにより、密封されたキャビティ１０１が形成される。キャビティ１０１には、圧電振動片１３０が載置されている。
【００５０】
ステップＳ４０３では、無電解メッキ膜１５３が形成される。ステップＳ４０３は、無電解メッキ工程である。ステップＳ４０３では、リッドウエハＷ１１０の＋Ｙ’軸側の面及びベースウエハＷ１２０の−Ｙ’軸側の面に形成される第１金属膜１５１の表面に無電解メッキがかけられることにより、リッドウエハＷ１１０の＋Ｙ’軸側の面、ベースウエハＷ１２０の−Ｙ’軸側の面、及び貫通孔１７２の側面に無電解メッキ膜１５３が形成される。
【００５１】
図７（ｃ）は、無電解メッキ膜１５３が形成されたリッドウエハＷ１１０、圧電振動片１３０、及び無電解メッキ膜１５３が形成されたベースウエハＷ１２０の部分断面図である。図７（ｃ）には、図７（ｂ）と同様の断面が示されている。無電解メッキ膜１５３の形成は、まず図２（ｂ）に示されるように、無電解メッキによりニッケル（Ｎｉ）の厚膜を第１金属膜１５１の表面に形成して第１層１５３ａを形成する。さらに第１層１５３ａの表面に金（Ａｕ）のスパッタ又は真空蒸着を行うことにより第２層１５３ｂを形成する。第２層１５３ｂは、無電解メッキにより金（Ａｕ）の層が形成されても良い。
【００５２】
図８は、無電解メッキ膜１５３のニッケル（Ｎｉ）層の厚さＴＮと、無電解メッキ膜１５３の剥離率との関係が示されたグラフである。図８には、無電解メッキ膜１５３のニッケル（Ｎｉ）層を６．９μｍ／ｈoｕｒ、１２．２μｍ／ｈoｕｒ、及び１９．０μｍ／ｈoｕｒの３種類の速度で形成した結果が示されている。グラフ中の黒塗りの四角は形成速度が６．９μｍ／ｈoｕｒ、黒塗りの三角形は１２．２μｍ／ｈoｕｒ、黒塗りの丸は１９．０μｍ／ｈoｕｒの場合を示している。形成速度は、例えば温度条件により調節することができる。形成速度が６．９μｍ／ｈoｕｒの場合には温度を４５℃〜５５℃、形成速度が１２．２μｍ／ｈoｕｒの場合には温度を６０℃〜７０℃、形成速度が１９．０μｍ／ｈoｕｒの場合には温度を７０℃〜８０℃としている。また剥離率は、金属膜の表面を金属針又はダイヤモンド針で引っかいて金属膜が剥離するか否かを確認するスクラッチテスト、及びテープを金属膜に貼り付けた後に剥がすことで金属膜が剥離するか否かを確認するテープ剥離テストを行うことにより求めている。図８の剥離率は、テスト対象の個体数に対する金属膜が剥離した個体数の割合である。
【００５３】
形成速度が６．９μｍ／ｈoｕｒ及び１２．２μｍ／ｈoｕｒの場合では、ニッケル層の厚さＴＮが０．１〜１μｍのときに剥離率が僅かにある。これは、ニッケル層の厚さＴＮが薄い場合は、ニッケル層が金属膜の表面に完全に定着していないためであると考えられる。また剥離率は、形成速度が６．９μｍ／ｈoｕｒの場合では厚さＴＮが１〜３．５μｍの間で０％になっており、３．５μｍ以上になると剥離率が上昇する。形成速度が１２．２μｍ／ｈoｕｒの場合では厚さＴＮが１〜３μｍの間で０％になっており、厚さＴＮが３μｍ以上になると剥離率が上昇する。形成速度が１９．０μｍ／ｈoｕｒの場合では、ニッケル層の厚さＴＮが０．１〜１μｍのときに剥離率が僅かにある。厚さＴＮが１μｍのときに剥離率が最低値となり、１μｍ以上では厚さＴＮが厚くなるに従って剥離率が高くなる。
【００５４】
図８のグラフより、ニッケル層の形成速度が６．９μｍ／ｈoｕｒから１２．２μｍ／ｈoｕｒで、ニッケル層の厚さＴＮが１．０〜３．０μｍとなる場合に剥離率が０％となり好ましいことが分かる。またこれにより、ニッケル層の形成速度は５μｍ／ｈoｕｒから１５μｍ／ｈoｕｒであれば少なくとも剥離率が０％又は０％に近い値となると考えられるため好ましいと考えられる。
【００５５】
図４に戻って、ステップＳ４０４では、リッドウエハＷ１１０及びベースウエハＷ１２０が切断される。リッドウエハＷ１１０及びベースウエハＷ１２０は、スクライブライン１７１において、ダイシング等により切断される。
【００５６】
無電解メッキ膜が形成されたウエハには、その無電解メッキ膜の長さに応じた応力が発生する。例えば、図５（ｂ）に示されたベースウエハＷ１２０の第１金属膜１５１の表面に無電解メッキ膜１５３が形成された場合には、無電解メッキ膜１５３がＺ’軸方向に長く形成されるためＺ’軸方向に強い応力がかかり、ベースウエハＷ１２０の−Ｙ’軸側の面が凹むように反る。また、この応力はウエハがステップＳ４０４で切断されることにより変化し、圧電デバイスに歪みを生じさせる。圧電デバイスに形成される実装端子はこの歪みにより剥離してしまう場合がある。圧電デバイス１００では、リッド板１１０にも実装端子１２４と同じ形状、同じ面積にリッド膜１１３が形成されているため、圧電デバイス１００の＋Ｙ’軸側の面及び−Ｙ’軸側の面の応力が釣り合わされており、圧電デバイス１００に歪みが現れない。そのため、圧電デバイス１００ではウエハ切断後に無電解メッキ膜の応力に起因した実装端子の剥離を防ぐことができる。
【００５７】
また、圧電デバイス１００では、無電解メッキ膜１５３のニッケル層の形成速度を５〜１５μｍ／ｈoｕｒ、ニッケル層の厚さＴＮを１〜３μｍとすることにより、無電解メッキ膜１５３の剥離率が下げられている。
【００５８】
圧電デバイス１００のリッド板１１０の側面の四隅には、ベース板１２０のキャスタレーション１２６と同様のキャスタレーションが形成されていても良い。この場合、リッド板１１０に形成されるキャスタレーションとベース板１２０に形成されるキャスタレーションとは互いにＹ’軸方向に繋がり、図４のステップＳ４０３において形成される無電解メッキ膜１５３により実装端子１２４とリッド膜１１３とが互いに電気的に接続される。このような圧電デバイスではリッド膜１１３を実装端子として用いることができるようになるため、圧電デバイスの上下を逆にしても用いることができる。
【００５９】
（第２実施形態）
圧電振動片には、振動部の周囲を囲むように枠部が形成された圧電振動片を用いてもよい。以下に枠部を有する圧電振動片が用いられた圧電デバイス２００について説明する。また、以下の説明において、第１実施形態と同じ部分に関しては同一の符号を付してその説明を省略する。
【００６０】
＜圧電デバイス２００の構成＞
図９は、圧電デバイス２００の分解斜視図である。圧電デバイス２００は、リッド板２１０と、ベース板２２０と、圧電振動片２３０と、により構成されている。圧電デバイス２００では、第１実施形態と同様に、圧電振動片２３０にＡＴカットの水晶振動片が用いられている。
【００６１】
圧電振動片２３０は、所定の振動数で振動し、矩形形状に形成される振動部２３４と、振動部２３４の周囲を囲むように形成されている枠部２３５と、振動部２３４と枠部２３５とを連結する連結部２３６と、を有している。振動部２３４と枠部２３５との間には圧電振動片２３０をＹ’軸方向に貫通する貫通溝２３７が形成されており、振動部２３４と枠部２３５とは直接接触していない。振動部２３４の−Ｘ軸側の＋Ｚ’軸側及び−Ｚ’軸側に連結されている連結部２３６を介して振動部２３４と枠部２３５とは連結されている。また、振動部２３４の＋Ｙ’軸側の面及び−Ｙ’軸側の面には励振電極２３１が形成されており、各励振電極２３１からはそれぞれ引出電極２３２が枠部２３５にまで引き出されている。振動部２３４の＋Ｙ’軸側の面に形成されている励振電極２３１から引き出される引出電極２３２は、＋Ｚ’軸側の連結部２３６を介して枠部２３５の−Ｘ軸側に引き出され、さらに枠部２３５の−Ｙ’軸側の面の＋Ｘ軸側の＋Ｚ’軸側の角にまで引き出されている。振動部２３４の−Ｙ’軸側の面に形成されている励振電極２３１から引き出される引出電極２３２は、−Ｚ’軸側の連結部２３６を介して枠部２３５の−Ｘ軸側に引き出され、枠部２３５の−Ｙ’軸側の面の−Ｘ軸側の−Ｚ’軸側の角にまで引き出されている。
【００６２】
ベース板２２０には、＋Ｙ’軸側の面の周囲に封止材１４２（図１０参照）を介してリッド板２１０に接合される接合面１２２が形成されている。また、ベース板２２０の＋Ｙ’軸側の面の中央には、接合面１２２から−Ｙ’軸方向に凹んだ凹部１２１が形成されている。ベース板２２０の−Ｙ’軸側の面には実装端子２２４が形成されており、ベース板２２０の側面の角にはキャスタレーション１２６が形成されている。また、接合面１２２のキャスタレーション１２６の周囲には、接続電極２２３が形成されている。接続電極２２３はキャスタレーション１２６に形成される側面電極２２５を介して実装端子２２４に電気的に接続される。
【００６３】
リッド板２１０には、−Ｙ’軸側の面に凹部１１１が形成され、凹部１１１の周囲に接合面１１２が形成されている。また、リッド板２１０の＋Ｙ’軸側の面の＋Ｘ軸側及び−Ｘ軸側にはリッド膜２１３が形成されている。リッド膜２１３は実装端子２２４と同じ形状、同じ面積に形成される。
【００６４】
図１０（ａ）は、図９のＢ−Ｂ断面図である。圧電デバイス２００は、リッド板２１０の接合面１１２と枠部２３５の＋Ｙ’軸側の面とが封止材１４２を介して接合され、ベース板２２０の接合面１２２と枠部２３５の−Ｙ’軸側の面とが封止材１４２を介して接合される。また、圧電振動片２３０とベース板２２０との接合時に、引出電極２３２と接続電極２２３とが電気的に接合される。これにより、励振電極２３１は実装端子２２４に電気的に接続される。実装端子２２４は第１金属膜１５１、第２金属膜１５２、及び無電解メッキ膜１５３により形成される。また、リッド膜２１３は、第２金属膜１５２及び無電解メッキ膜１５３により形成される。
【００６５】
図１０（ｂ）は、図１０（ａ）の点線１６３の拡大図である。図１０（ｂ）では、実装端子２２４の拡大断面図が示されている。第１金属膜１５１は、第１層１５１ａ、第２層１５１ｂ、及び第３層１５１ｃの３つの層により形成されている。図２（ｂ）で説明されたように、第１層１５１ａはクロム（Ｃｒ）により形成され、第２層１５１ｂはニッケルタングステン（Ｎｉ―Ｗ）又はプラチナ（Ｐｔ）等により形成され、第３層１５１ｃは金（Ａｕ）により形成される。
【００６６】
第２金属膜１５２は、第１金属膜１５１の表面に形成される第１層１５２ａ、第１層１５２ａの表面に形成される第２層１５２ｂ、及び第２層１５２ｂの表面に形成される第３層１５２ｃにより形成されている。第１層１５２ａ、第２層１５２ｂ、及び第３層１５２ｃは、それぞれ第１金属膜１５１の第１層１５１ａ、第２層１５１ｂ、及び第３層１５１ｃと同一の構成により形成される。すなわち、第２金属膜１５２は第１金属膜１５１と同一の構成で形成される。
【００６７】
無電解メッキ膜１５３は、第２金属膜１５２の表面に形成される第１層１５３ａと、第１層１５３ａの表面に形成される第２層１５３ｂとにより形成される。第１層１５３ａはニッケル（Ｎｉ）の層であり、その厚さＴＮは１〜３μｍに形成される。また、実装端子２２４とハンダ等との接続を確実に行うために、第１層１５３ａの表面に金（Ａｕ）により第２層１５３ｂが形成される。
【００６８】
図１０（ｃ）は、図１０（ａ）の点線１６４の拡大図である。図１０（ｃ）では、リッド膜２１３の拡大断面図が示されている。リッド膜２１３は、リッド板２１０の基材の＋Ｙ’軸側の面に形成される第２金属膜１５２、及び第２金属膜１５２の表面に形成される無電解メッキ膜１５３により形成される。リッド膜２１３を形成する第２金属膜１５２及び無電解メッキ膜１５３は、図２（ｃ）に示されたリッド膜１１３の第１金属膜１５１及び無電解メッキ膜１５３と同一の構成で形成される。
【００６９】
＜圧電デバイス２００の製造方法＞
図１１は、圧電デバイス２００の製造方法が示されたフローチャートである。以下、図１１のフローチャートに従って、圧電デバイス２００の製造方法について説明する。
【００７０】
ステップＳ５０１では、圧電ウエハＷ２３０が用意される。圧電ウエハＷ２３０には複数の圧電振動片２３０が形成されている。ステップＳ５０１は、圧電ウエハを用意する工程である。
【００７１】
ステップＳ６０１では、ベースウエハＷ２２０が用意される。ベースウエハＷ２２０には、複数のベース板２２０が形成される。ステップＳ６０１は、ベースウエハＷ２２０を用意する工程である。
【００７２】
ステップＳ６０２では、ベースウエハＷ２２０に第１金属膜１５１が形成される。第１金属膜１５１は、図１０（ａ）に示されたように、接続電極２２３及び側面電極２２５と実装端子２２４との一部を形成する。ステップＳ６０２は、ベース用金属膜形成工程である。
【００７３】
ステップＳ７０１では、リッドウエハＷ２１０が用意される。リッドウエハＷ２１０には、複数のリッド板２１０が形成されている。ステップＳ７０１はリッドウエハＷ２１０を形成する工程である。
【００７４】
ステップＳ８０１では、ベースウエハＷ２２０に圧電ウエハＷ２３０が載置される。ステップＳ８０１は、ベースウエハＷ２２０の各ベース板２２０の＋Ｙ’軸側の面に、圧電ウエハＷ２３０の各圧電振動片２３０が対応して載置されるようにベースウエハＷ２２０と圧電ウエハＷ２３０とを接合する載置工程である。この載置工程では、ベースウエハＷ２２０の接合面１２２が圧電ウエハＷ２３０に形成される枠部２３５の−Ｙ’軸側の面に封止材１４２を介して接合される。
【００７５】
ステップＳ８０２では、圧電ウエハＷ２３０とリッドウエハＷ２１０とが接合される。ステップＳ８０２は、圧電振動片２３０の振動部２３４を密封するように、リッドウエハＷ２１０を、圧電ウエハＷ２３０の＋Ｙ’軸側の面に封止材１４２を介して接合する接合工程である。
【００７６】
図１２（ａ）は、圧電ウエハＷ２３０、リッドウエハＷ２１０、及びベースウエハＷ２２０の部分断面図である。図１２（ａ）は図９のＢ−Ｂ断面を含む断面図である。ベースウエハＷ２２０は、圧電ウエハＷ２３０の枠部２３５の−Ｙ’軸側の面に封止材１４２を介して接合されている。また、接続電極２２３が引出電極２３２に電気的に接続されている。リッドウエハＷ２１０は、圧電ウエハＷ２３０の枠部２３５の＋Ｙ’軸側の面に封止材１４２を介して接合されている。これによりウエハにキャビティ２０１が形成され、振動部２３４がこのキャビティ２０１に密封される。
【００７７】
ステップＳ８０３では、リッドウエハＷ２１０及びベースウエハＷ２２０に第２金属膜１５１が形成される。
【００７８】
図１２（ｂ）は、圧電ウエハＷ２３０及び第２金属膜１５２が形成されたリッドウエハＷ２１０、ベースウエハＷ２２０の部分断面図である。リッドウエハＷ２１０に形成される第２金属膜１５２とベースウエハＷ２２０に形成される第２金属膜１５２とは、図３（ａ）及び図３（ｂ）に示される実装端子１２４及びリッド膜１１３と同様に、Ｘ軸方向の長さが等しくなるように形成されている。また、図５（ｂ）に示されたベースウエハＷ１２０の第１金属膜１５１及び図６に示されたリッドウエハＷ１１０に形成される第１金属膜１５１と同様に、第２金属膜１５２はベースウエハＷ２２０の−Ｙ’軸側の面及びリッドウエハＷ２１０の＋Ｙ’軸側の面でＺ’軸方向に伸びるように形成される。
【００７９】
ステップＳ８０４は、ベースウエハＷ２２０及びリッドウエハＷ２１０に無電解メッキ膜１５３が形成される。無電解メッキ膜１５３は、ベースウエハＷ２２０及びリッドウエハＷ２１０に形成される第２金属膜１５２の表面に形成される。
【００８０】
図１２（ｃ）は、圧電ウエハＷ２３０及び無電解メッキ膜１５３が形成されたリッドウエハＷ２１０、ベースウエハＷ２２０の部分断面図である。リッドウエハＷ２１０及びベースウエハＷ２２０に形成される無電解メッキ膜１５３は、第２金属膜１５２の表面に形成される。また、無電解メッキ膜１５３を形成するニッケル層は、５〜１５μｍ／ｈoｕｒの成膜レートにより厚さＴＮが１〜３μｍとなるように形成される。
【００８１】
ステップＳ８０５では、ベースウエハＷ２２０、リッドウエハＷ２１０、及び圧電ウエハＷ２３０がスクライブライン１７１で切断される。これにより、個々の圧電デバイス２００が形成される。
【００８２】
圧電デバイス２００では、圧電デバイス１００と同様に、リッドウエハＷ２１０にも実装端子２２４と同じ形状、同じ面積にリッド膜２１３が形成されることにより圧電デバイス２００の歪みが抑えられ、実装端子２２４の剥離が防がれている。また、圧電デバイスでは下地となる金属膜表面の汚染等により無電解メッキ膜を形成することができない場合があるが、圧電デバイス２００では無電解メッキを行う直前に下地となる第２金属膜１５２を形成することで、下地の汚染等の影響を最小限に抑えることができる。
【００８３】
圧電デバイス２００ではベース板２２０の実装端子２２４及び側面電極２２５が第１金属膜１５１、第２金属膜１５２、及び無電解メッキ膜１５３により形成されたが、圧電デバイス１００と同様に、第２金属膜１５２を含まず、第１金属膜１５１と無電解メッキ膜１５３とにより形成されても良い。このとき、図１１のフローチャートのステップＳ８０３では、リッドウエハＷ２１０のみに第２金属膜１５２が形成され、ベースウエハＷ２２０には第２金属膜１５２を形成しない。
【００８４】
以上、本発明の最適な実施形態について詳細に説明したが、当業者に明らかなように、本発明はその技術的範囲内において実施形態に様々な変更・変形を加えて実施することができる。
【００８５】
例えば、圧電デバイスには発振器が組み込まれて圧電発振器として形成されても良い。また、リッド板には無電解メッキ膜を形成するために第１金属膜又は第２金属膜が形成されたが、これらの金属膜は無電解メッキ膜よりも広い領域に形成されても良い。例えば、リッド板にはスパッタ膜が形成されてスパッタ膜上にレーザー加工により製造番号等が印字される場合があるが、無電解メッキ膜はこのスパッタ膜の表面に形成されても良い。
【００８６】
さらに、上記の実施形態では圧電振動片にＡＴカットの水晶振動片である場合を示したが、同じように厚みすべりモードで振動するＢＴカットの水晶振動片などであっても同様に適用できる。さらに圧電振動片は水晶材のみならず、タンタル酸リチウムやニオブ酸リチウムあるいは圧電セラミックを含む圧電材に基本的に適用できる。
【符号の説明】
【００８７】
１００、２００  …  圧電デバイス
１０１  …  キャビティ
１１０、２１０  …  リッド板
１１１  …  凹部、  １１２  …  接合面
１１３、２１３  …  リッド膜
１２０、２２０  …  ベース板
１２１  …  凹部
１２２  …  接合面
１２３、２２３  …  接続電極
１２４、２２４  …  実装端子
１２５、２２５  …  側面電極
１２６  …  キャスタレーション
１３０、２３０  …  圧電振動片
１３１、２３１  …  励振電極
１３２、２３２  …  引出電極
１３４、２３４  …  振動部
１４１  …  導電性接着剤
１４２  …  封止材
１５１  …  第１金属膜
１５１ａ  …  第１層、  １５１ｂ  …  第２層、  １５１ｃ  …  第３層
１５２  …  第２金属膜
１５２ａ  …  第１層、  １５２ｂ  …  第２層、  １５２ｃ  …  第３層
１５３  …  無電解メッキ膜
１５３ａ  …  第１層、  １５３ｂ  …  第２層
１７１  …  スクライブライン
１７２  …  貫通孔
２３５  …  枠部
２３６  …  連結部
２３７  …  貫通溝
ＢＸ  …  実装端子のＸ軸方向の長さ
ＢＺ  …  実装端子のＺ’軸方向の長さ
ＲＸ  …  リッド膜のＸ軸方向の長さ
ＲＺ  …  リッド膜のＺ’軸方向の長さ
【図１】
2013229645.tif 000003
【図２】
2013229645.tif 000004
【図３】
2013229645.tif 000005
【図４】
2013229645.tif 000006
【図５】
2013229645.tif 000007
【図６】
2013229645.tif 000008
【図７】
2013229645.tif 000009
【図８】
2013229645.tif 000010
【図９】
2013229645.tif 000011
【図１０】
2013229645.tif 000012
【図１１】
2013229645.tif 000013
【図１２】
2013229645.tif 000014